(57)【要約】【課題】長期間に渡って安定して、アルミナ等の高融点介在物が浸漬ノズルの内壁に付着するのを防止できるＡｌキルド鋼の連続鋳造方法を提供する。【解決手段】連続鋳造装置において浸漬ノズルを用いて鋳型に溶鋼を注入するAlキルド鋼の連続鋳造方法であって、前記浸漬ノズルの少なくとも溶鋼流路稼働面を、MgO含有率:60〜85mass%、カーボン含有率の換算値:15〜40mass%を満たす耐火物で構成し、前記溶鋼中のsol.Al含有率[%Al]およびトータル酸素含有率T.[ppm O]と、前記耐火物中のMgO含有率(%MgO)、Al2O3含有率(%Al2O3)およびSiO2含有率(%SiO2)とが、質量分率で下記(1)式を満足する条件で連続鋳造を行い、鋳造されたAlキルド鋼のsol.Al含有率が0.01mass%以上であることを特徴とする、Alキルド鋼の連続鋳造方法。  ０≦｛（％Ａｌ2Ｏ3＋％ＳｉＯ2）×［％Ａｌ］×Ｔ．［ｐｐｍ  Ｏ］｝／（％ＭｇＯ）＜０．１０  …（１）【選択図】図１
2014184491.tif 000002
【特許請求の範囲】
【請求項１】
連続鋳造装置において浸漬ノズルを用いて鋳型に溶鋼を注入するＡｌキルド鋼の連続鋳造方法であって、
前記浸漬ノズルの少なくとも溶鋼流路稼働面を、ＭｇＯ含有率：６０〜８５ｍａｓｓ％、カーボン含有率の換算値：１５〜４０ｍａｓｓ％を満たす耐火物で構成し、
前記溶鋼中のｓｏｌ．Ａｌ含有率［％Ａｌ］およびトータル酸素含有率Ｔ．［ｐｐｍ  Ｏ］と、前記耐火物中のＭｇＯ含有率（％ＭｇＯ）、Ａｌ2Ｏ3含有率（％Ａｌ2Ｏ3）およびＳｉＯ2含有率（％ＳｉＯ2）とが、質量分率で下記（１）式を満足する条件で連続鋳造を行い、
極性が、パルス周期３〜２００ｍｓの範囲で周期的に切り替わるパルス状の電圧を、浸漬ノズルと溶鋼との間に印加し、
浸漬ノズルが負極となるパルス周期の時間を、浸漬ノズルが正極となるパルス周期の時間よりも大きくすることによって、浸漬ノズルの電位をパルス周期の１周期において平均した電位が負極側になるようにし、
浸漬ノズルが負極となる期間における電流密度の絶対値を１０〜２００ｍＡ／ｃｍ2とし、
鋳造されたＡｌキルド鋼のｓｏｌ．Ａｌ含有率が０．０１ｍａｓｓ％以上であることを特徴とする、Ａｌキルド鋼の連続鋳造方法。
０≦｛（％Ａｌ2Ｏ3＋％ＳｉＯ2）×［％Ａｌ］×Ｔ．［ｐｐｍ  Ｏ］｝／（％ＭｇＯ）＜０．１０  …（１）
【発明の詳細な説明】
【技術分野】
【０００１】
本発明は、Ａｌキルド鋼の連続鋳造方法に関し、特に、連続鋳造の際に高融点介在物であるアルミナが浸漬ノズル内面に付着することを防止することができる連続鋳造方法に関する。
【背景技術】
【０００２】
鋼の連続鋳造において、タンディッシュ内の溶鋼は、その下部に設けられた浸漬ノズルを介して鋳型内に供給される。Ａｌキルド鋼等の溶鋼中には、アルミナ等の高融点介在物が溶鋼中に浮遊して存在している。そのため、これらの鋼種の連続鋳造時には、浸漬ノズル内壁にアルミナが徐々に付着し、堆積する。アルミナの付着および堆積が進行すると、浸漬ノズル内の溶鋼の流れが阻害されるため、鋳型内の溶鋼の湯面に変動が生じ、鋳片品質の悪化を招く。最悪の事態が生じた場合には、浸漬ノズルが閉塞し、連続鋳造装置の操業を停止せざるを得なくなり、生産効率の低下を招く。
【０００３】
現在、広く使用されている浸漬ノズルの多くが、アルミナとカーボンを主成分としたアルミナグラファイト質で構成されている。しかし、アルミナグラファイト質で構成された浸漬ノズルの内壁にはアルミナが付着しやすく、浸漬ノズルの閉塞を招きやすい。これまでに、浸漬ノズルの閉塞を防止するため、多くの発明がなされており、例えば、下記特許文献に記載された技術が挙げられる。
【０００４】
特許文献１では、浸漬ノズルを、ＭｇＯ質の耐火物に金属Ａｌ、金属Ｔｉ、金属Ｚｒ、金属Ｃｅおよび金属Ｃａからなる金属群から選択された１種または２種以上の金属と炭素とを配合した材質で構成することによって、浸漬ノズルの閉塞を防止する技術が開示されている。この防止技術によると、耐火物中の金属元素によってＭｇＯが還元され、耐火物内でＭｇガスが生成し、浸漬ノズル−溶鋼界面で溶鋼の脱硫反応が促進される。それによって、浸漬ノズル内壁近傍では溶鋼中のＳ濃度が低下し、Ｓ濃度に勾配が生じ、アルミナ粒子において浸漬ノズル側と溶鋼側とで溶鋼との界面張力に差が生じ、アルミナの付着を抑制できるとされている。
【０００５】
しかし、溶鋼中のＳが０．００１ｍａｓｓ％未満の極低硫鋼では、浸漬ノズル閉塞の防止効果が得にくい。さらに、Ｍｇガスの溶鋼への溶解度は非常に低く、生成したＭｇガスの脱硫反応への寄与は小さい。そのため、連々数が増大しても浸漬ノズルの閉塞防止効果を持続させるには、ＭｇＯの還元に必要な金属の配合量が増し、耐衝撃性等、耐火物として最低限必要な物性を得にくくなる。また、金属を配合した特殊な浸漬ノズルであるため、通常の浸漬ノズルと比べてコスト面でも不利である。
【０００６】
特許文献２および３では、浸漬ノズルをＭｇＯ−ＣａＯ質の耐火物で構成することによって、浸漬ノズルの閉塞を防止する技術が開示されている。これは、浸漬ノズル内壁に付着したアルミナを、浸漬ノズルを構成するＣａＯと反応させ、低融点化して流動性を向上させて、付着の抑制を図ったものである。
【０００７】
この技術は、浸漬ノズル本体の自溶性効果を利用した、浸漬ノズルへの介在物の付着防止方法である。そのため、鋳造時間の経過にともなって、耐火物の溶損が進行し、最悪の場合には鋳型内に付着した介在物や耐火物が流出する。それゆえ、品質が厳格に要求される鋼種では、この技術を利用した浸漬ノズルを適用することは困難である。
【０００８】
特許文献４では、浸漬ノズル−溶鋼間に電位差を付与することによって、アルミナグラファイト質の浸漬ノズル内壁において、アルミナの付着を防止し、浸漬ノズルの閉塞を抑制する技術が開示されている。しかし、この抑制技術では浸漬ノズルの材質として、アルミナグラファイト質を対象としており、後述する本願発明の対象とするマグネシアグラファイト質に対する効果が不明である。
【０００９】
浸漬ノズルへの介在物の付着を防止する他の技術として、浸漬ノズル内からアルゴン等の不活性ガスを溶鋼流路内に吹き込む方法がある。この方法は、介在物の付着の防止に有効であると一般に言われている。しかし、吹き込まれた不活性ガスが溶鋼中に捕獲され、製品においてピンホール欠陥となる場合もあるため、この方法は必ずしも有効な方法ではない。
【先行技術文献】
【特許文献】
【００１０】
【特許文献１）】特開２００４−２４９２９２号公報
【特許文献２）】特許第４３１５８４７号公報
【特許文献３）】特開２００６−６８７９９号公報
【特許文献４）】特許第４２１８５１５号公報
【発明の概要】
【発明が解決しようとする課題】
【００１１】
上述のように、従来技術では長期間に渡って安定して浸漬ノズルの閉塞を抑制することが困難であった。本発明は、この問題に鑑みてなされたものであり、その課題は、鋼の連続鋳造において、長期間に渡って安定して、アルミナ等の高融点介在物が浸漬ノズルの内壁に付着するのを防止でき、高品質の鋳片を高い生産効率で連続鋳造できる連続鋳造方法を提供することにある。
【課題を解決するための手段】
【００１２】
本発明者らは、上記の課題を解決するため検討し、Ａｌ2Ｏ3（アルミナ）に比べて、熱力学的により安定であるというＭｇＯ（マグネシア）固有の性質に着目した。ＭｇＯ系耐火物を浸漬ノズルに適用すれば、耐火物‐溶鋼間の界面反応を抑制でき、浸漬ノズルの内面における閉塞初期のアルミナ等の高融点介在物の付着を防止できる可能性に着眼した。
【００１３】
さらに、浸漬ノズル‐溶鋼間に電流を印加することによって、耐火物‐溶鋼界面の物性に変化が生じ、より一層の介在物の付着防止効果が得られる可能性があることに着目した。
【００１４】
そして、後述の実験を行い、従来技術の問題点を検討するとともに以下の知見を得て本発明を完成させた。
【００１５】
（ａ）浸漬ノズルの少なくとも溶鋼流路稼働面を、マグネシアグラファイト質の耐火物で構成することにより、アルミナグラファイト質の耐火物を用いた場合と比較して介在物の付着を抑制できる。
【００１６】
（ｂ）溶鋼中の酸可溶Ａｌ（ｓｏｌ．Ａｌ）含有率［％Ａｌ］およびトータル酸素含有率Ｔ．［ｐｐｍ  Ｏ］と、前記耐火物中のＭｇＯ含有率（％ＭｇＯ）、Ａｌ2Ｏ3含有率（％Ａｌ2Ｏ3）およびＳｉＯ2含有率（％ＳｉＯ2）が、下記（１）式を満足する条件で連続鋳造を行うことにより、マグネシアグラファイト質の耐火物の有する浸漬ノズルの溶鋼流路稼働面への介在物の付着抑制効果を維持することができる。
０≦｛（％Ａｌ2Ｏ3＋％ＳｉＯ2）×［％Ａｌ］×Ｔ．［ｐｐｍ  Ｏ］｝／（％ＭｇＯ）＜０．１０  …（１）
【００１７】
（ｃ）さらに、耐火物‐溶鋼間に、耐火物側が負極となる直流電流を、または周期的に極性が切り替わり、耐火物側の平均電位が負となるパルス状の電圧を、それぞれ所定の平均電流密度で印加することによって、耐火物の溶損を抑制するとともに、介在物の付着抑制効果を向上させることができる。
【００１８】
（ｄ）ｓｏｌ．Ａｌ含有率が０．０１％未満の鋼を連続鋳造した際に、浸漬ノズルの内壁に介在物が付着して生ずるノズル閉塞が問題となることは稀である。
【００１９】
本発明は、以上の知見に基づいて完成されたものであり、下記（３）のＡｌキルド鋼の連続鋳造方法を要旨としている。その他の（１）および（２）のＡｌキルド鋼の連続鋳造方法は、本願明細書では本発明の参考方法として説明している。
【００２０】
（１）連続鋳造装置において浸漬ノズルを用いて鋳型に溶鋼を注入するＡｌキルド鋼の連続鋳造方法であって、前記浸漬ノズルの少なくとも溶鋼流路稼働面を、ＭｇＯ含有率：６０〜８５ｍａｓｓ％、カーボン含有率の換算値：１５〜４０ｍａｓｓ％を満たす耐火物で構成し、前記溶鋼中のｓｏｌ．Ａｌ含有率［％Ａｌ］およびトータル酸素含有率Ｔ．［ｐｐｍ  Ｏ］と、前記耐火物中のＭｇＯ含有率（％ＭｇＯ）、Ａｌ2Ｏ3含有率（％Ａｌ2Ｏ3）およびＳｉＯ2含有率（％ＳｉＯ2）とが、質量分率で上記（１）式を満足する条件で連続鋳造を行い、鋳造されたＡｌキルド鋼のｓｏｌ．Ａｌ含有率が０．０１ｍａｓｓ％以上であることを特徴とする、Ａｌキルド鋼の連続鋳造方法。
【００２１】
（２）浸漬ノズルが負極、溶鋼が正極となる電圧を付加して、Ｏ2-（酸素イオン）の移動を抑制する平均電流密度の絶対値が０．５〜２０ｍＡ／ｃｍ2となるよう通電することを特徴とする、前記（１）に記載のＡｌキルド鋼の連続鋳造方法。
【００２２】
（３）連続鋳造装置において浸漬ノズルを用いて鋳型に溶鋼を注入するＡｌキルド鋼の連続鋳造方法であって、前記浸漬ノズルの少なくとも溶鋼流路稼働面を、ＭｇＯ含有率：６０〜８５ｍａｓｓ％、カーボン含有率の換算値：１５〜４０ｍａｓｓ％を満たす耐火物で構成し、前記溶鋼中のｓｏｌ．Ａｌ含有率［％Ａｌ］およびトータル酸素含有率Ｔ．［ｐｐｍ  Ｏ］と、前記耐火物中のＭｇＯ含有率（％ＭｇＯ）、Ａｌ2Ｏ3含有率（％Ａｌ2Ｏ3）およびＳｉＯ2含有率（％ＳｉＯ2）とが、質量分率で下記（１）式を満足する条件で連続鋳造を行い、極性が、パルス周期３〜２００ｍｓの範囲で周期的に切り替わるパルス状の電圧を、浸漬ノズルと溶鋼との間に印加し、浸漬ノズルが負極となるパルス周期の時間を、浸漬ノズルが正極となるパルス周期の時間よりも大きくすることによって、浸漬ノズルの電位をパルス周期の１周期において平均した電位が負極側になるようにし、浸漬ノズルが負極となる期間における電流密度の絶対値を１０〜２００ｍＡ／ｃｍ2とし、鋳造されたＡｌキルド鋼のｓｏｌ．Ａｌ含有率が０．０１ｍａｓｓ％以上であることを特徴とする、Ａｌキルド鋼の連続鋳造方法。
【００２３】
本発明において、浸漬ノズルの溶鋼流路稼働面とは、浸漬ノズルの内面のうち、流動する溶鋼の接する部分をいう。または、耐火物中のカーボン含有率の換算値とは、耐火物中に純カーボンとして含有される炭素および化合物として含有される炭素を合計した炭素の含有率をいう。
【００２４】
以下の記述において、鋼および耐火物の成分組成を表す「ｍａｓｓ％」および「ｍａｓｓ  ｐｐｍ」を、単に「％」および「ｐｐｍ」とも表記する。
【発明の効果】
【００２５】
本発明の連続鋳造方法によれば、長期間に渡って安定して、アルミナ等の高融点介在物が浸漬ノズルの内壁に付着するのを防止でき、高品質の鋳片を高い生産効率で連続鋳造することができる。
【図面の簡単な説明】
【００２６】
【図１】連続鋳造装置の概略を示す図である。
【図２】パルス状の電位差を示す図である。
【発明を実施するための形態】
【００２７】
以下に、上記（１）〜（３）の本発明の方法を上述のとおり規定した理由および本発明の方法の好ましい態様について説明する。
【００２８】
１．連続鋳造装置の基本構成
図１は、本発明の方法を実施するための連続鋳造装置の概略を示す図である。
【００２９】
タンディッシュ３には、取鍋１から溶鋼２が供給される。タンディッシュ３から浸漬ノズル８を経て、鋳型９内に注入された溶鋼２は、鋳型９およびその下方の図示しない二次冷却スプレーノズルから噴射されるスプレー水により冷却され、凝固シェル１０を形成して鋳片となる。
【００３０】
また、溶鋼と浸漬ノズルとの間に電圧を印加するため、連続鋳造装置には電源装置７が設けられている。電源装置７にはケーブル６ａおよび６ｂの一端が接続されている。ケーブル６ａの他端は浸漬ノズル８の側面に設けられた電極に接続されており、ケーブル６ｂの他端はタンディッシュ３内の溶鋼２に一端が浸漬されたアルミナグラファイト質からなる対極４の他端に接続されている。対極４とタンディッシュ３の本体との間には絶縁用耐火物５を配置し、絶縁を確保する。浸漬ノズル８とタンディッシュ３の本体との間でも同様に絶縁を確保する。
【００３１】
２．本発明の方法の規定理由
２−１．耐火物の組成とアルミナの付着性との関係
２−１−１．実験条件
表１に示す成分組成のＡｌキルド鋼３．５ｋｇを、内径９０ｍｍのＭｇＯ坩堝内で溶製した。溶製した溶鋼中に、表２に示す成分組成の耐火物Ａおよび耐火物Ｂからなる、直径１５ｍｍの円柱状耐火物を浸漬した。耐火物Ａは従来のアルミナグラファイト、耐火物Ｂはマグネシアグラファイトである。表２中のＦ．Ｃは、耐火物中のカーボン含有率の換算値である。
【００３２】
【表１】
2014184491.tif 000003
【００３３】
【表２】
2014184491.tif 000004
【００３４】
円柱状耐火物は、溶鋼中に４５ｍｍ浸漬した状態において１００ｒｐｍで回転させた。円柱状耐火物を、この状態で９０分間保持した後、溶鋼から取り出し、耐火物表面に付着したアルミナの厚さを測定した。
【００３５】
２−１−２．実験結果
耐火物Ａ（アルミナグラファイト）からなる円柱状耐火物には、厚さ約３〜６ｍｍの網目状のアルミナが表面全体に付着していた。
【００３６】
一方、耐火物Ｂ（マグネシアグラファイト）からなる円柱状耐火物には、アルミナの付着はほとんど観察されなかった。観察されたものでも局所的にアルミナが付着している程度であり、絶対量としては非常に少なかった。
【００３７】
２−１−３．考察
マグネシアグラファイトは、固有の性質として、アルミナグラファイトと比較して、耐食性に優れ、溶鋼への浸漬時間が増大しても、溶鋼と接触するその表面は平滑な状態を保持しやすい。
【００３８】
さらに、浸漬ノズルの耐火物を構成するＳｉＯ2やＡｌ2Ｏ3は、溶鋼中合金元素であるＡｌ、Ｔｉ、ＺｒおよびＲＥＭ等の強還元性の元素によって容易に還元される。一方、ＭｇＯは、溶鋼中合金元素によっては還元されにくい。
【００３９】
これらの２つの要因によって、アルミナグラファイトからなる耐火物と比較して、マグネシアグラファイトからなる耐火物の表面には介在物の付着が生じにくいと考えられる。
【００４０】
以上の実験結果および考察に基づいて、本発明者らは、マグネシアグラファイトを少なくとも浸漬ノズルの溶鋼流路稼働面の構成材料として適用すれば、従来技術と比較して、劇的にＡｌキルド鋼を連続鋳造した際の浸漬ノズルの閉塞を防止できる可能性があることを見出した。
【００４１】
２−１−４．耐火物の組成
耐火物を構成するマグネシアグラファイト中のカーボン含有率の換算値は、１５〜４０％の範囲とする。カーボン含有率換算値が１５％未満であると熱衝撃性に劣り、４０％を超えると耐火物としての強度や耐食性が低下する。
【００４２】
ＭｇＯの含有率は、６０〜８５％の範囲とし、７０〜８５％の範囲が好ましい。ＭｇＯの含有率が低下して、Ａｌ2Ｏ3やＳｉＯ2等の耐火物成分の含有率が２０％を超えることは好ましくない。特にＳｉＯ2は、溶鋼と反応して浸漬ノズルを構成する耐火物上への介在物の付着が助長され、浸漬ノズルの閉塞が生じやすくなるため、含有率の増加が好ましくない。さらに、ＳｉＯ2の含有量が増大するにつれ、ＭｇＯが有する耐火物上への介在物の付着抑制効果そのものが得にくくなる。溶鋼と耐火物の反応によって、一部の耐火物が浸漬ノズルから剥離し、溶鋼中に巻きこまれると、鋳片品質の悪化を招く。Ａｌ2Ｏ3の含有率が増加すると、ＭｇＯが有する耐火物上への介在物の付着抑制効果そのものが得にくくなる。
【００４３】
浸漬ノズルを構成する耐火物は、不可避的な成分として、ＣａＯ、ＺｒＯ2、ＴｉＯ2およびＳｉＣ等を含有してもよい。
【００４４】
２−２．（１）式の規定理由
上述のように、耐火物中のＳｉＯ2およびＡｌ2Ｏ3の含有量は、増大するにつれ、ＭｇＯが有する耐火物上への介在物の付着抑制効果が得にくくなる。そのため、本発明者らの検討の結果に基づいて、耐火物中のＭｇＯ含有率（％ＭｇＯ）、Ａｌ2Ｏ3含有率（％Ａｌ2Ｏ3）およびＳｉＯ2含有率（％ＳｉＯ2）を、溶鋼中のｓｏｌ．Ａｌの含有率［％Ａｌ］およびトータル酸素Ｔ．［Ｏ］の含有率Ｔ．［ｐｐｍ  Ｏ］に応じた値として、下記（１）式によって規定した。下記（１）式を満足する条件で連続鋳造を行うことにより、ＭｇＯが有する耐火物上への介在物の付着抑制効果を維持することができる。
０≦｛（％Ａｌ2Ｏ3＋％ＳｉＯ2）×［％Ａｌ］×Ｔ．［ｐｐｍ  Ｏ］｝／（％ＭｇＯ）＜０．１０  …（１）
【００４５】
２−３．本発明が対象とする鋼種
ｓｏｌ．Ａｌ含有率が０．０１％未満の鋼を連続鋳造した際に、浸漬ノズルの内壁に介在物が付着して生ずるノズル閉塞が問題となることは稀である。そのため、本発明では、対象とする鋼種をｓｏｌ．Ａｌ含有率が０．０１％以上のＡｌキルド鋼に限定した。
【００４６】
以上、２−１〜２−３の検討結果に基づいて、前記（１）の本発明の方法を規定した。
【００４７】
２−４．通電の有無とアルミナの付着性との関係
２−４−１．実験条件
上記２−１の実験と同様の構成に加えて、円柱状耐火物と溶鋼との間に直流電流を印加した。印加条件は、円柱状耐火物側を負極とし、平均電流密度の絶対値を２．５ｍＡ／ｃｍ2に設定した。定電流制御は、出力電圧をコントロールすることによって実施した。ここで、平均電流密度とは、耐火物と溶鋼との間を流れる平均電流値を、溶鋼と接する耐火物の表面積で除した値に相当する。
【００４８】
２−４−２．実験結果
耐火物Ａ（アルミナグラファイト）からなる円柱状耐火物に通電した場合には、円柱状耐火物の表面全体にアルミナが付着した。付着したアルミナの厚さは、最大で２〜４ｍｍ程度であった。
【００４９】
一方、耐火物Ｂ（マグネシアグラファイト）からなる円柱状耐火物には、アルミナの付着は全く認められなかった。
【００５０】
耐火物Ａからなる円柱状耐火物の場合には、定電流制御を実施した際の電圧が単調に増加した。これは、円柱状耐火物の表面に付着するアルミナが増加するにしたがって、円柱状耐火物と溶鋼からなる回路全体の見かけ上の電気抵抗が増大したことに起因する。
【００５１】
一方、耐火物Ｂからなる円柱状耐火物の場合には、実験開始から終了までの過程において、電圧が増大することなく、ほぼ一定の値であった。溶鋼への円柱状耐火物の浸漬中の電圧のトレンドデータからも、円柱状耐火物の構成材料として耐火物Ｂを適用した際には、耐火物表面へのアルミナの付着防止効果を維持できたことを確認できた。
【００５２】
上述のように、耐火物Ｂからなる円柱状耐火物では、通電した場合には、その表面にアルミナが付着していなかった。しかし、厚さ数百μｍ以下の鋼が均一に付着しており、溶鋼への円柱状耐火物の浸漬中に、溶鋼と耐火物が濡れていた形跡を確認できた。一般に、溶鋼とアルミナ系およびマグネシア系耐火物との間の濡れ性は悪く、測定者によってばらつきはあるものの、溶鋼とこれらの耐火物との間の接触角は約１３０〜１５０°であることが知られている。しかし、マグネシアグラファイト質の耐火物に電流を付加したことによって、溶鋼‐耐火物間の界面物性に変化が生じ、耐火物と溶鋼との間の濡れ性が向上したことが確認できた。
【００５３】
２−４−３．考察
アルミナ等の高融点介在物は、溶鋼との間の濡れ性が悪く、一般には、溶鋼中を浮遊するアルミナには浸漬ノズルを構成する耐火物の表面側へ排斥する力が作用する。そのため、時間の経過とともに、浸漬ノズルの閉塞の進行を避けることが難しくなる。しかし、溶鋼と耐火物との間の濡れ性が向上し、溶鋼と耐火物とが濡れるようになれば、溶鋼中の介在物が耐火物の表面側に排斥される力が抑制される。この場合、溶鋼と耐火物とが濡れない場合と比較して、浸漬ノズルを構成する耐火物の表面上へのアルミナの付着頻度が大幅に減少することとなり、浸漬ノズルの閉塞の防止に繋がる。
【００５４】
以上の実験結果および考察に基づいて、本発明者らは、耐食性および耐反応性に優れたマグネシアグラファイト質耐火物を、少なくとも浸漬ノズルの溶鋼流路稼働面の構成材料として適用し、かつ耐火物が負極となるように溶鋼‐耐火物間に通電を与えれば、従来技術では見られない非常に優れたアルミナの付着防止効果を持続させることができることを新たに見出した。
【００５５】
２−５．平均電流密度の範囲
浸漬ノズルの構成材料としてマグネシアグラファイト質耐火物を適用した場合、マグネシアグラファイトの溶損を抑制するとともに、溶鋼‐耐火物間の濡れ性を向上させるには、０．５ｍＡ／ｃｍ2以上の平均電流密度を確保することが好ましい。
【００５６】
平均電流密度が増加するに従って、電荷キャリアである電子およびイオンの移動量が増大する。特に、電荷キャリアの一つであるＯ2-（酸素イオン）が、耐火物の内部から浸漬ノズルと溶鋼の界面に到達すると、溶鋼中のＡｌ（アルミニウム）と反応し、浸漬ノズルの内壁においてＡｌ2Ｏ3（アルミナ）が生成するため、浸漬ノズルの閉塞を助長する一因となる。このような、電子キャリアの一つであるＯ2-の移動に起因したアルミナの浸漬ノズル内壁における生成が顕在化するのを抑制する観点から、平均電流密度は２０ｍＡ／ｃｍ2未満とすることが好ましい。
【００５７】
以上のことから、耐火物と溶鋼との間に直流電流を印加する場合、平均電流密度は０．５〜２０ｍＡ／ｃｍ2の範囲で制御することとする。平均電流密度は０．８〜１５ｍＡ／ｃｍ2の範囲で制御することがより好ましい。
【００５８】
２−６．電流を印加する場合の耐火物の極性
以上、円柱状耐火物を負極として円柱状耐火物と溶鋼との間に直流電流を印加した場合について説明した。一方、円柱状耐火物を正極として、溶鋼‐耐火物間に通電を付与した場合、電気化学反応を通じて、下記（１）式の反応により、マグネシアグラファイト中のＣからＣＯ（ｇ）が生成する。すなわち、耐火物が溶損する方向に電気化学反応が進行する。
Ｃ＋Ｏ2-  →  ＣＯ（ｇ）＋ｅ-  …（１）
【００５９】
そのため、耐火物の溶損の抑制と、浸漬ノズル内壁へのアルミナ付着の防止とを両立させる観点から、上述のように、耐火物を負極とすることを提案する。
【００６０】
以上、２−４〜２−６の検討結果に基づいて、前記（２）の本発明の方法を規定した。
【００６１】
２−７．アルミナの付着抑制効果を持続的に得る方法
耐火物を長時間溶鋼中に浸漬した場合に、アルミナの付着抑制効果を持続的に得るには、耐火物と溶鋼との間に印加する電流の実効電流が大きくすることが好ましい。実効電流を大きくする方法としては、適正な平均電流密度を保ったまま、実効電流値を高める方法が挙げられる。
【００６２】
２−８．パルス状の電位差を印加する場合
周期的に極性が正と負に切り替わるパルス状の電位差（ここでは耐火物の電位の基準を溶鋼とする。）を、浸漬ノズルを構成する耐火物と溶鋼との間に印加する場合においても、アルミナの付着抑制効果を得ることができる。この場合、耐火物側が負極となるパルス周期の時間を長くすること、もしくは耐火物側が負極となる期間における耐火物の電位の絶対値を大きくすること、または、耐火物側が正極となるパルス周期の時間を短くすること、もしくは耐火物側が正極となる期間における耐火物の電位の絶対値を小さくすることによって、１周期分のパルスにおける、耐火物側が負極となるパルス周期の時間で耐火物の電位の絶対値を積分した値を耐火物側が正極となるパルス周期の時間で耐火物の電位の絶対値を積分した値よりも大きくすること、すなわち耐火物の時間平均電位を負極側とすることができる。
【００６３】
２−８−１．パルス周期
パルス周期は３〜２００ｍｓの範囲とする。３ｍｓ未満の場合、安定して電流を流すことが難しい。２００ｍｓを超えると、Ｏ2-の移動に起因して耐火物の表面にアルミナが生成するとともに、耐火物が正極に偏倚した期間においては耐火物の溶損が進行する。さらに、パルス周期は、５〜１００ｍｓの範囲とするのが好ましい。
【００６４】
２−８−２．電流密度の絶対値
耐火物が負極となる期間における電流密度の絶対値は、１０〜２００ｍＡ／ｃｍ2の範囲とする。電流密度の絶対値が１０ｍＡ／ｃｍ2未満では、耐火物‐溶鋼間の濡れ性を十分に高めることが困難である。一方、２００ｍＡ／ｃｍ2を超える電流密度では、大容量の電源装置が必要となり、コスト増が見込まれ、また、配線ケーブルが発熱しやすく、通電中に断線する等の種々の弊害が生じ、安定した通電を確保することが困難である。以上の検討結果に基づき、前記（３）の本発明の方法を規定した。電流密度の絶対値は、１３〜１５０ｍＡ／ｃｍ2の範囲とするのが好ましい。
【実施例】
【００６５】
以下に、本発明の効果を確認するために行った試験について説明する。
【００６６】
１．実施例１
１−１．試験方法
前記図１に示した連続鋳造装置を用いて鋳造試験を行った。鋳造試験に用いた鋼種は、溶鋼としてＣ：０．００１０〜０．００５０％、Ｓｉ：０．０１〜０．０５％、Ｍｎ：０．１０〜０．２０％、Ｐ：０．０１〜０．０２％、Ｓ：０．００３〜０．００６％、Ｔｉ：０．０１〜０．０３％、ｓｏｌ．Ａｌ：０．０１〜０．０３ｍａｓｓ％の範囲の組成を有する鋼とした。連続鋳造時のタンディッシュ内の溶鋼の過熱度（溶鋼の温度からこの組成の鋼の液相線温度を減じた値）は１０〜６０℃の範囲であった。溶鋼のスループット（単位時間当たりの鋳造溶鋼量）は３．５〜６．０ｔｏｎ／ｍｉｎの範囲であった。
【００６７】
表３には、試験条件として、試験に用いた浸漬ノズルの溶鋼流路稼働面を構成する耐火物の組成、溶鋼中のｓｏｌ．Ａｌ含有率［％Ａｌ］、トータル酸素Ｔ．［Ｏ］の含有率Ｔ．［ｐｐｍ  Ｏ］、および｛（％Ａｌ2Ｏ3＋％ＳｉＯ2）×［％Ａｌ］×Ｔ．［ｐｐｍ  Ｏ］｝／（％ＭｇＯ）の値を示す。
【００６８】
【表３】
2014184491.tif 000005
【００６９】
表３に示すように、本発明例１〜３は、耐火物がマグネシアグラファイト質からなり、前記（１）の本発明の方法の規定を満足する実施例である。比較例１は耐火物がアルミナグラファイト質からなる実施例であり、比較例２は耐火物がマグネシアグラファイト質からなるものの、前記（１）式を満足しない実施例である。比較例１および２は、いずれも前記（１）の本発明の方法の規定を満足しない実施例である。
【００７０】
１−２．試験結果
表３には、試験条件と併せて、評価項目として浸漬ノズル内の介在物付着速度指数を示す。浸漬ノズル内の介在物付着速度指数とは、鋳造後の浸漬ノズル内の平均介在物付着厚さを鋳造時間で除した介在物付着速度  ａ、比較例１の場合を１０として指数で示したものである。浸漬ノズル内の平均介在物付着厚さとは、浸漬ノズルの上端から吐出口上端までの、介在物付着厚さの溶鋼流れ方向の平均値である。
【００７１】
本発明例１〜３は、鋳造中に浸漬ノズル内壁の平滑さが保たれ、かつ溶鋼と耐火物との間の反応を抑制できるため、アルミナを含む介在物の付着が抑制された。
【００７２】
比較例１は、耐火物中にＭｇＯを含有しないため、浸漬ノズル内壁の平滑さを保つことができず、アルミナを含む介在物の付着が進行した。
【００７３】
比較例２は、溶鋼のｓｏｌ．Ａｌおよびトータル酸素の含有率が高く、介在物の付着による浸漬ノズルの閉塞が容易に生じる溶鋼組成であった。さらに、浸漬ノズルへの介在物の付着抑制効果を有するＭｇＯの含有率が、Ａｌ2Ｏ3およびＳｉＯの含有率に比べて低いため、浸漬ノズル内壁へのアルミナの付着が容易に進行した。
【００７４】
２．実施例２
２−１．試験方法
前記実施例１の本発明例１と同様の条件に加えて、浸漬ノズルと溶鋼との間に電位差を与えて連続鋳造試験を行った。表４には、試験条件として与えた電位差の条件を示す。
【００７５】
【表４】
2014184491.tif 000006
【００７６】
２−１−１．直流電流を付与した場合
表４に示すように、本発明例４および５は、浸漬ノズルが負極となるように直流電流を流した実施例であり、平均電流密度を含めて前記（２）の本発明の方法の規定を満足する。比較例３は、浸漬ノズルが負極となるように直流電流を流したものの、平均電流密度の絶対値が大きく、前記（２）の本発明の方法の規定を満足しない実施例である。平均電流密度とは、実効電流値を、浸漬ノズルの溶鋼に接触する部位の総面積で除した値である。
【００７７】
２−１−２．パルス状の電位差を付与した場合
図２は、本発明例６〜８ならびに比較例４および５に付与したパルス状の電位差を示す図である。本発明例６〜８は、図２に示すパルス状に浸漬ノズル‐溶鋼間に電位差を付与した実施例であり、電流密度を含めて前記（３）の本発明の方法の規定を満足する。
【００７８】
比較例４および５も、図２に示すパルス状に浸漬ノズル‐溶鋼間に電位差を付与した実施例である。しかし、比較例４はパルス周期が長く、比較例５は浸漬ノズルが負極となる期間の電流密度の絶対値が小さく、いずれも前記（３）の本発明の方法の規定を満足しない実施例である。
【００７９】
本発明例６〜８ならびに比較例４および５は、いずれも浸漬ノズルが負極となる期間と正極となる期間での電流密度の絶対値が同じであり、パルスの１周期において浸漬ノズルが負極となる期間が正極となる期間よりも長いため、パルスの１周期における時間平均電流は、浸漬ノズルが負極となる方向に流れた。すなわち浸漬ノズルの時間平均電位は負極側であった。
【００８０】
２−２．試験結果
表４には、試験条件と併せて、評価項目として浸漬ノズル内の介在物付着速度指数を示す。浸漬ノズル内の介在物付着速度指数は、前記実施例１と同様の評価指数である。
【００８１】
２−２−１．直流電流を付与した場合
本発明例４および５は、平均電流密度が前記（２）の本発明の方法の規定を満足するため、通電を行わない場合に比べてアルミナを含む介在物の付着が抑制された。
【００８２】
比較例３は、平均電流密度の絶対値が前記（２）の本発明の方法の規定よりも大きいため、Ｏ2-の移動に起因すると推定されるアルミナの付着量が多かった。そのため、本発明例４および５と比較して、浸漬ノズルの閉塞が容易に生じると考えられる。
【００８３】
２−２−２．パルス状の電位差を付与した場合
本発明例６〜８は、パルス周期および浸漬ノズルが負極となるパルス期間の電流密度の絶対値が前記（３）の本発明の方法の規定を満足するため、比較例４および５と比較してアルミナを含む介在物の付着の抑制効果が大きかった。
【００８４】
比較例４は、パルス周期が前記（３）の本発明の方法の規定よりも長いため、Ｏ2-の移動に起因すると推定されるアルミナの付着量が多かった。そのため、本発明例６〜８と比較して、浸漬ノズルの閉塞が容易に生じると考えられる。
【００８５】
比較例５は、浸漬ノズルが負極となるパルス期間の電流密度の絶対値が前記（３）の本発明の方法の規定よりも小さいため、耐火物の溶鋼との接触面での濡れ性を十分に高めることができなかった。そのため、本発明例６〜８と比較して、浸漬ノズルの閉塞が容易に生じると考えられる。
【産業上の利用可能性】
【００８６】
本発明のＡｌキルド鋼の連続鋳造方法によれば、長期間に渡って安定して、アルミナ等の高融点介在物が浸漬ノズルの内壁に付着するのを防止でき、高品質の鋳片を高い生産効率で連続鋳造することができる。
【符号の説明】
【００８７】
１：取鍋、  ２：溶鋼、  ３：タンディッシュ、  ４：対極、  ５：絶縁用耐火物、  ６ａ：ケーブル、  ６ｂ：ケーブル、  ７：電源装置、  ８：浸漬ノズル、  ９：鋳型、  １０：凝固シェル
【図１】
2014184491.tif 000007
【図２】
2014184491.tif 000008